목재 펄프 850 g 을 로터리 믹서 에서 채취 했 다 . 혼합 을 계속 하 면서 바인더 용액 을 목재 펄프 상 에 분무 한다 . 바인더 는 , 실시 예 2 a 의 다당류 , 상기 다당류 의 중량 을 기준 으로 10 중량 % 의 활성 Polycup 6130 ( Hercules 사 로부터 입수 가능 한 가교제 ) , 및 5 중량 % 의 활성 실리콘 ( Dow Corning 75 SF 실리콘 에 멀 젼 ) 의 혼합물 이 다 . 바인더 와 혼합 된 목재 펄프 를 스크린 을 통해 35 × 25 × 10 ㎤ 의 크기 를 가진 몰드 에 공급 하 여 , 목재 펄프 를 몰드 내 에 균일 하 게 분배 한다 . 이어서 , 예비 성형 된 중 밀도 섬유 보드 상 에 150 lb 의 분동 을 5 분 간 올려 놓 는다 . 상기 중 밀도 섬유 보드 를 가압 챔버 의 가열 판 들 사이 에 설치 함 으로써 경화 시킨다 . 이 챔버 내 의 압력 을 2 , 300 ∼ 2 , 800 lbs / in 2 으로 설정 하 고 , 온도 를 160 ℃ 로 유지 한다 . 본 발명 의 바인더 를 사용 하 여 경화 된 중 밀도 섬유 보 드 는 허용 가능 한 물 성 을 가지 는 것 으로 밝혀졌 다 .